(57)【要約】  液状エポキシ樹脂組成物が提供される。好ましい実施形態では、液状エポキシ樹脂組成物は、ビスフェノールＡ、ビスフェノールＦ、及びビスフェノールＳ（これらのエポキシドを含む）を含まず、例えば、食品又は飲料用容器に使用するためのコーティング組成物を含む、コーティング組成物に実用性を有するポリエーテルポリマーを調製するのに有用である。【特許請求の範囲】
【請求項１】
ポリエーテルポリマーの形成に使用するのに好適な液状エポキシ樹脂組成物であって、前記液状エポキシ樹脂組成物は、ビスフェノールＡ、ビスフェノールＦ、及びビスフェノールＳ（これらのエポキシドを含む）を実質的に含まず、エピハロヒドリン及びオルソ置換ジフェノールを含む反応物質由来であり；前記液状エポキシ樹脂組成物は、存在し得る任意の未反応のオルソ置換ジフェノール、及び前記オルソ置換ジフェノール由来の少なくとも１つの構造単位を含む任意の化合物の総重量を基準として、６０重量パーセントを超え、８０重量パーセント未満の前記オルソ置換ジフェノール由来のｎ＝０のジエポキシド化合物を含み；前記液状エポキシ樹脂組成物は、周囲条件（例えば、２０℃及び大気圧）で液体である、液状エポキシ組成物。
【請求項２】
前記組成物が、存在し得る任意の未反応のオルソ置換ジフェノール、及び前記オルソ置換ジフェノール由来の少なくとも１つの構造単位を含む任意の化合物の総重量を基準として、存在する場合は７５重量パーセント未満の前記オルソ置換ジフェノール由来のｎ＝０のジエポキシドを含む、請求項１に記載の組成物。
【請求項３】
前記組成物が、存在し得る任意の未反応のオルソ置換ジフェノール、及び前記オルソ置換ジフェノール由来の少なくとも１つの構造単位を含む任意の化合物の総重量を基準として、少なくとも１０重量パーセントの前記オルソ置換ジフェノール由来のｎ＝１のジエポキシドを含む、請求項１又は２に記載の組成物。
【請求項４】
前記組成物が、存在し得る任意の未反応のオルソ置換ジフェノール、及び前記オルソ置換ジフェノール由来の少なくとも１つの構造単位を含む任意の化合物の総重量を基準として、１０〜約２０重量パーセントの前記オルソ置換ジフェノール由来のｎ＝１のジエポキシド樹脂を含む、請求項１〜３のいずれかに記載の組成物。
【請求項５】
前記エピハロヒドリンが、エピクロロヒドリンを含む、請求項１〜４のいずれかに記載の組成物。
【請求項６】
ヒドロキシル基を有する前記オルソ置換ジフェノールの各芳香環が、オルソ位においてメチル基で置換されている、請求項１〜５のいずれかに記載の組成物。
【請求項７】
結合したヒドロキシル基を有する前記オルソ置換ジフェノールの各芳香環が、２つのオルソ位においてメチル基で置換されている、請求項１〜６のいずれかに記載の組成物。
【請求項８】
前記オルソ置換ジフェノールが、ビスフェノールを含む、請求項１〜７のいずれかに記載の組成物。
【請求項９】
結合したヒドロキシル基を有する前記ビスフェノールの２つの芳香環が、−ＣＨ２−結合によって互いに結合している、請求項８に記載の組成物。
【請求項１０】
前記オルソ置換ジフェノールが、テトラメチルビスフェノールＦを含む、請求項１〜９のいずれかに記載の組成物。
【請求項１１】
前記オルソ置換ジフェノール由来のジエポキシド樹脂は、ジフェノール由来の少なくとも１つの構造単位を含む存在する任意の化合物、及び存在し得る任意の未反応のジフェノールの総重量の少なくとも８５重量パーセントを構成する、請求項１〜１０のいずれかに記載の組成物。
【請求項１２】
ポリエーテルポリマーの形成に使用するのに好適な液状エポキシ樹脂組成物であって、前記組成物が、
（ｉ）ＢＰＡ、ＢＰＦ、及びＢＰＳ（これらのエポキシドを含む）を実質的に含まず、
（ｉｉ）エピクロロヒドリン及びテトラメチルビスフェノールＦ（「ＴＭＢＰＦ」）を含む反応物質由来であり、
（ｉｉｉ）ＴＭＢＰＦ由来の少なくとも１つの構造単位を含む存在する化合物、及び存在し得る任意の未反応のＴＭＢＰＦの総重量を基準として、少なくとも８５重量パーセントのｎ＝０及びｎ＝１のＴＭＢＰＦ含有ジエポキシド樹脂を含み、
（ｉｖ）ＴＭＢＰＦ由来の少なくとも１つの構造単位を含む存在する化合物、及び存在し得る任意の未反応のＴＭＢＰＦの総重量を基準として、８０重量パーセント未満のｎ＝０のＴＭＢＰＦ含有ジエポキシド樹脂を含み、
（ｖ）存在する場合は５重量パーセント未満のＴＭＢＰＦ含有モノエポキシド樹脂を含む、液状エポキシ樹脂組成物。
【請求項１３】
前記組成物が、ＴＭＢＰＦ由来の少なくとも１つの構造単位を含む存在する化合物、及び存在し得る任意の未反応のＴＭＢＰＦの総重量を基準として、存在する場合は６０重量パーセントを超え、７５重量パーセント未満のテトラメチルビスフェノールＦ由来のｎ＝０のジエポキシド化合物を含む、請求項１２に記載の組成物。
【請求項１４】
ＴＭＢＰＦ含有ジエポキシド樹脂が、ジフェノール由来の少なくとも１つの構造単位を含む存在する化合物、及び存在し得る任意の未反応のジフェノールの総重量の少なくとも８５重量パーセントを構成する、請求項１２又は１３に記載の組成物。
【請求項１５】
前記組成物が、存在する場合は１重量パーセント未満の加水分解性塩素化合物を含有する、請求項１〜１４のいずれかに記載の組成物。
【請求項１６】
前記組成物が、存在する場合は１重量パーセント未満の水を含有する、請求項１〜１５のいずれかに記載の組成物。
【請求項１７】
前記組成物が、存在する場合は５０ｐｐｍ未満の未反応のエピクロロヒドリンを含有する、請求項１〜１６のいずれかに記載の組成物。
【請求項１８】
前記組成物が、存在する場合は１，０００ｐｐｍ未満の未反応のジフェノールを含有する、請求項１〜１７のいずれかに記載の組成物。
【請求項１９】
前記組成物が、存在する場合は５重量パーセント未満のモノエポキシド化合物を含有する、請求項１〜１８のいずれかに記載の組成物。
【請求項２０】
前記組成物が、存在し得る任意の未反応のオルソ置換ジフェノール、及び前記オルソ置換ジフェノール由来の少なくとも１つの構造単位を含む任意の化合物の総重量を基準として、存在する場合は１０重量パーセント未満の前記オルソ置換ジフェノール由来のｎ≧２のジエポキシド樹脂を含有する、請求項１〜１９のいずれかに記載の組成物。
【請求項２１】
前記組成物が、約２０℃、大気圧で、少なくとも１カ月間貯蔵安定性である、請求項１〜２０のいずれかに記載の組成物。
【請求項２２】
前記組成物が、約２０℃、大気圧で、少なくとも６カ月間貯蔵安定性である、請求項１〜２１のいずれかに記載の組成物。
【請求項２３】
前記組成物が、５２℃で、２，０００〜４，０００ｃｐｓの粘度を有する、請求項１〜２２のいずれかに記載の組成物。
【請求項２４】
前記組成物が、
存在する場合は０．０５重量パーセント未満の加水分解性塩素化合物と、
存在する場合は０．０５重量パーセント未満の水と、
存在する場合は１０ｐｐｍ未満の未反応のエピクロロヒドリンと、
存在する場合は１，０００ｐｐｍ未満の未反応のジフェノールと、
存在する場合は３重量パーセント未満のモノエポキシド化合物と、
存在し得る任意の未反応のオルソ置換ジフェノール、及び前記オルソ置換ジフェノール由来の少なくとも１つの構造単位を含む任意の化合物の総重量を基準として、存在する場合は５重量パーセント未満の前記オルソ置換ジフェノール由来のｎ≧２のジエポキシド樹脂と、を含有し、
指定されない限り、前記示された濃度が、前記液状エポキシ樹脂組成物の総重量を基準としている、請求項１〜２３のいずれかに記載の組成物。
【請求項２５】
請求項１〜２４のいずれかに記載の液状エポキシ樹脂組成物由来の芳香族ポリエーテルポリマーであって、前記ポリエーテルポリマーが、ビスフェノールＡ、ビスフェノールＦ、及びビスフェノールＳ（これらのエポキシドを含む）を実質的に含まない、芳香族ポリエーテルポリマー。
【請求項２６】
前記ポリエーテルポリマーが、請求項１〜２４のいずれかに記載の液状エポキシ樹脂組成物、及びジフェノールを含む構成材料の反応生成物であり、前記ポリエーテルポリマーが、少なくとも２，０００の数平均分子量、及び少なくとも６０℃のＴｇを有する、請求項２５に記載の芳香族ポリエーテルポリマー。
【請求項２７】
前記ポリエーテルポリマーが、請求項１〜２４のいずれかに記載の液状エポキシ樹脂組成物、及びジフェノールを含む構成材料の反応生成物であり、前記ポリエーテルポリマーが、少なくとも４，０００の数平均分子量、及び少なくとも７０℃のＴｇを有する、請求項２５に記載の芳香族ポリエーテルポリマー。
【請求項２８】
少なくとも５０重量パーセントの前記ポリエーテルポリマーが、前記液状エポキシ樹脂組成物由来の構造単位を構成する、請求項２５〜２７のいずれかに記載の芳香族ポリエーテルポリマー。
【請求項２９】
オルソ置換ジフェノールとエピクロロヒドリンとを、約７：１〜約１：１、又は約６：１〜約１．０１：１、又は約５：１〜約３：１のモル比で反応させることを含むプロセスを使用して、請求項１〜２５のいずれかに記載の液状エポキシ樹脂組成物を形成するための方法。
【請求項３０】
前記液状樹脂組成物のエポキシ１当量当たりの最終重量が、前記オルソ置換ジフェノール由来の前記ｎ＝０のジエポキシド樹脂のエポキシ１当量当たりの理論上の重量の約１０％〜約２０％の範囲内である、請求項１〜２９のいずれかに記載の組成物、ポリマー、又は方法。
【請求項３１】
ＴＭＢＰＦが、使用される唯一のジフェノールであり、前記液状エポキシ樹脂組成物のエポキシド１当量当たりの重量が、約２００〜約２２０グラム／エポキシ１当量である、請求項１０〜１４に記載の組成物。
【請求項３２】
前記液状エポキシ樹脂組成物が、前記液状エポキシ樹脂組成物の総重量を基準として、少なくとも９０重量％の前記オルソ置換ジフェノール由来のジエポキシド樹脂を含む、請求項１〜３１のいずれかに記載の組成物、ポリマー、又は方法。
【請求項３３】
本明細書で記載される流動点試験を使用して、周囲条件下で試験した際、前記液状エポキシ樹脂組成物が、１８０分以内、１２０分以内、６０分以内、３０分以内、１５分以内、又は１０分以内にビーカーから流出し始める、請求項１〜３２のいずれかに記載の組成物、ポリマー、又は方法。
【発明の詳細な説明】
【発明の詳細な説明】
【０００１】
関連出願の相互参照
[001]
本出願は、その全てが参照により本明細書に組み込まれる、「Ｌｉｑｕｉｄ  Ｅｐｏｘｙ  Ｒｅｓｉｎ  Ｃｏｍｐｏｓｉｔｉｏｎ  Ｕｓｅｆｕｌ  Ｆｏｒ  Ｍａｋｉｎｇ  Ｐｏｌｙｍｅｒｓ」と題された、２０１５年１１月３日に出願された、米国特許仮出願第６２／２５０，２１７号の利益を主張する。
【背景技術】
【０００２】
[002]
種々のポリマーは、連鎖延長化合物と反応するジエポキシド反応物質を使用して従来より作製され、分子量を構築する。例えば、ビスフェノールＡ（「ＢＰＡ」）とＢＰＡのグリシジルエーテル（「ＢＡＤＧＥ」）とを反応させることによって作製されるエポキシポリマーは、金属腐食の防止又は抑制に使用するためのコーティング組成物を含む、種々のポリマーの最終使用用途において使用される。
【発明の概要】
【０００３】
[003]
本発明は、好ましくは、ポリマー、例えば芳香族ポリエーテルポリマーなどを作製するのに有用な液状エポキシ樹脂組成物を提供する。いくつかの実施形態では、このようなポリマーは、食品に接触する食品又は飲料用容器コーティングを含む、食品又は飲料用容器コーティングを配合するのに有用である。液状エポキシ樹脂組成物は、好ましくは、周囲条件下で、少なくとも１カ月間、より好ましくは少なくとも３カ月間、更により好ましくは少なくとも６カ月、又は更には１年以上貯蔵安定性である。好ましい実施形態では、液状エポキシ樹脂組成物は、好ましくは、ビスフェノールＳ（「ＢＰＳ」）以上のエストロゲン活性を有する材料を、実質的に含まず、より好ましくは、全く含まない。
【０００４】
[004]
一実施形態では、好ましくは、ビスフェノールＡ（「ＢＰＡ」）、ビスフェノールＦ（「ＢＰＦ」）、及びＢＰＳ（これらのいずれのエポキシドも含む）を実質的に含まず、かつエピハロヒドリン（より好ましくはエピクロロヒドリン）及びジフェノール（より好ましくは置換ジフェノール、更により好ましくは、オルソ置換ジフェノール）を含む反応物質由来である、液状エポキシ樹脂組成物が提供される。液状エポキシ樹脂組成物は、好ましくは、任意の未反応のジフェノール、及びジフェノール由来の少なくとも１つの構造単位を含む任意の化合物の総重量を基準として、存在する場合は８０重量パーセント未満のジフェノール由来のｎ＝０のジエポキシド化合物を含む。
【０００５】
[005]
別の実施形態では、好ましくは、ＢＰＡ、ＢＰＦ、ＢＰＳ（これらのいずれのエポキシドも含む）を実質的に含まず、かつエピクロロヒドリン及びテトラメチルビスフェノールＦ（「ＴＭＢＰＦ」）を含む反応物質由来である、液状エポキシ樹脂組成物が提供される。液状エポキシ樹脂組成物は、好ましくは、ＴＭＢＰＦ由来の少なくとも１つの構造単位を含む存在する任意の化合物、及び存在し得る任意の未反応のＴＭＢＰＦの総重量を基準として、少なくとも８５重量パーセントのｎ＝０及びｎ＝１のＴＭＢＰＦ含有ジエポキシド樹脂を含む。液状エポキシ樹脂組成物はまた、好ましくは、ＴＭＢＰＦ由来の少なくとも１つの構造単位を含む存在する化合物、及び存在し得る任意の未反応のＴＭＢＰＦの総重量を基準として、８０重量パーセント未満のｎ＝０のＴＭＢＰＦ含有ジエポキシド樹脂を含む。好ましくは、液状エポキシ樹脂組成物は、存在する場合は５重量パーセント未満のＴＭＢＰＦ含有モノエポキシド樹脂を含む。
【０００６】
[006]
更に別の実施形態では、本発明の液状エポキシ樹脂組成物を含む構成材料の反応生成物である、ポリエーテルポリマーが提供される。好ましいこのような実施形態では、ポリエーテルポリマーは、好ましくは少なくとも２，０００、又は少なくとも４，０００の数平均分子量（Ｍｎ）、及び少なくとも６０℃、又は少なくとも７０℃のガラス転移温度（Ｔｇ）を有する芳香族ポリエーテルポリマーである。
【０００７】
[007]
更に別の実施形態では、エピハロヒドリン（好ましくはエピクロロヒドリン）と、ジフェノール（好ましくは置換ジフェノール、より好ましくはオルソ置換ジフェノール、及び更により好ましくはテトラメチルビスフェノールＦ）を、約７：１〜約１：１、より好ましくは約６：１〜約１．０１：１、更により好ましくは約５：１〜約３：１のモル比で反応させて、本発明の液状エポキシ樹脂組成物を提供することを含むプロセスが提供される。
【０００８】
[008]
本発明の上の「発明の概要」は、本発明のそれぞれ開示された実施形態又は全ての実施を説明することを意図したものではない。以下の説明により、例示的な実施形態をより具体的に例示する。明細書全体にわたっていくつかの箇所で、実施例の一覧を通して指針を提供するが、実施例は種々の組み合わせにて使用することが可能である。いずれの場合にも、記載した一覧は、代表的な群としてのみ役立つものであり、排他的な一覧として解釈されるべきではない。
【０００９】
[009]
本発明の１つ以上の実施形態の詳細を以下に説明する。本発明の他の特徴、目的、及び利益は、説明及び特許請求の範囲により明らかとなるであろう。
【００１０】
選択された定義
[010]
特に明記しない限り、以下の用語は、本明細書で使用するとき、以下に提示する意味を有する。
【００１１】
[011]
特定の化合物を「実質的に含まない」という用語は、本発明の組成物が、列挙した化合物を１，０００百万分率（ｐｐｍ）未満含有することを意味する。特定の化合物を「本質的に含まない」という用語は、本発明の組成物が、列挙した化合物を１００百万分率（ｐｐｍ）未満含有することを意味する。特定の化合物を「完全に含まない」という用語は、本発明の組成物が、列挙した化合物を２０十億分率（ｐｐｂ）未満含有することを意味する。上記の慣用句の文脈では、本発明の組成物は、上記の量未満の化合物を含有し、化合物そのものが未反応形態で存在するか、１つ以上の他の材料と反応している。
【００１２】
[012]
特に指定のない限り、「ポリマー」という用語は、ホモポリマー及びコポリマー（すなわち、２つ以上の異なるモノマーのポリマー）の両方を含む。
【００１３】
[013]
「含む（comprises）」という用語及びその変形は、これら用語が明細書及び特許請求の範囲に出現する箇所において、限定的な意味を有するものではない。
【００１４】
[014]
「好ましい」及び「好ましくは」という用語は、特定の状況下で特定の利点をもたらし得る本発明の実施形態を指す。しかし、同一の又は他の状況下において、他の実施形態が好ましい場合もある。更に、１つ以上の好ましい実施形態の詳細説明は、他の実施形態が有用でないことを意味するものではなく、本発明の範囲から他の実施形態を排除することを意図するものでもない。
【００１５】
[015]
本明細書において使用される「１つの（a）」、「１つの（an）」、「その（the）」、「少なくとも１つの（at least one）」、及び「１つ以上の（one or more）」は、互換的に使用される。したがって、例えば「１つの（an）」添加剤を含むコーティング組成物は、コーティング組成物が、「１つ以上の」添加剤を含むことを意味すると解釈し得る。
【００１６】
[016]
また、本明細書では、端点による数値範囲の列挙は、その範囲内に包含される全ての数を含む（例えば、１〜５は、１、１．５、２、２．７５、３、３．８０、４、５等を含む）。更に、範囲の開示は、より広い範囲内に含まれる全ての部分範囲の開示を含む（例えば、１〜５は、１〜４、１．５〜４．５、１〜２等を開示する）。
【発明を実施するための形態】
【００１７】
[017]
本発明は、好ましくは、周囲条件において液体形態で存在する、エポキシ樹脂組成物に関する。好ましい実施形態では、液状エポキシ樹脂組成物は、周囲条件下で、何ら特別な予防措置を必要とすることなく、長期間貯蔵安定性である。例えば、本発明の好ましい液状エポキシ樹脂組成物は、周囲条件下（例えば、大気圧、及び周囲温度、例えば約１５〜２５℃など）で貯蔵される場合、少なくとも１カ月、より好ましくは少なくとも３カ月、更により好ましくは少なくとも６カ月又は少なくとも１年間貯蔵安定性である。
【００１８】
[018]
周囲環境での上記の貯蔵期間の経過中、好ましい貯蔵安定性エポキシ樹脂組成物は、明らかに結晶質エポキシ樹脂を含まない均質な液体のままであり、エポキシ樹脂組成物は、使用されて、何ら特別なプロセス工程を必要とすることなく、ポリエーテルポリマーを作製することができ、試料を使用可能な液体形態及び／又は明らかに非結晶質形態に戻すことができる。液状エポキシ樹脂組成物中の、微量以上の目視可能な結晶の存在は、組成物が貯蔵安定性ではないことを示す。同様に、「固体」である又は（例えば、ブルックフィールドサーモセルを使用して）粘度が測定され得ない組成物は、貯蔵安定性ではない。例として、透明（例えば、肉眼で見ることができるヘーズを含まない）であり、肉眼で見ることができる懸濁した結晶を含まない液状エポキシ樹脂は、明らかに結晶質を含まないエポキシ樹脂である。このような液状エポキシ樹脂は、界面（例えば、液体と貯蔵槽の表面との界面）に位置する少量の結晶を含んでもよく、依然として明らかに結晶質を含まないエポキシ樹脂と見なされる。本明細書で記載される液状エポキシ樹脂組成物は、典型的には、特定の種類のジエポキシド樹脂の高純度試料ではなく、２つ以上の異なるジエポキシド樹脂（いくつかの実施形態では、３つ以上の異なるジエポキシド樹脂ジエポキシド樹脂、又は更に４つ以上の異なるジエポキシド樹脂ジエポキシド樹脂）の混合物を構成する。更に、モノエポキシド化合物、未反応の出発化合物、反応中間体、及び／又は反応副生成物の量は、このような化合物の存在が、（ｉ）周囲環境での液状エポキシ樹脂組成物の貯蔵安定性、又は（ｉｉ）液状エポキシ樹脂組成物からのポリエーテルポリマーの調製のどちらかを、不適に妨害しないことを条件として存在し得る。
【００１９】
[019]
液状エポキシ樹脂組成物は、１つ以上のエピハロヒドリンと、１つ以上のジフェノール化合物、より典型的には１つ以上の置換ジフェノール、更により典型的には１つ以上のオルソ置換ジフェノール、及び更により典型的には１つ以上のオルソ置換ビスフェノールとを反応させることによって調製することができる。液状コーティング組成物中に存在する、全ての、又は実質的に全てのエポキシ樹脂は、典型的にはジフェノール、より典型的にはオルソ置換ジフェノール由来である。現時点で好ましい実施形態では、単一種類のジフェノールが使用されるが、所望に応じて、異なるジフェノール化合物の混合物が用いられ得る。その上、現時点で好ましくはないが、ジフェノール由来ではないいくつかのエポキシ樹脂（例えば、モノエポキシド樹脂及び／又はポリエポキシド樹脂）、例えば１つ以上の脂肪族エポキシ樹脂（例えば、脂肪族材料、例えば脂肪族ジオール又は二酸など由来のエポキシド）等が任意に存在し得ると考えられる。
【００２０】
[020]
本明細書で使用することができる好適なエピハロヒドリンとしては、以下の式によって表されるものが挙げられる。
【００２１】
【化１】
2018536754.tif 000002
【００２２】
式中、Ｒは、水素又は１〜約４個の炭素原子を有するヒドロカルビル基であり、Ｘは、ハロゲン、好ましくは塩素又は臭素である。エピクロロヒドリンは、本発明における使用に好ましいエピハロヒドリンである。
【００２３】
[021]
本開示を通して、ジエポキシド樹脂（簡潔にするために「ジエポキシド」と称されることもある）は、ｎ＝０、ｎ＝１、ｎ＝２、ｎ＝３などであるジエポキシドの文脈で論じられる。この文脈では、「ｎ」の整数値は、存在する場合はジフェノール由来であるジエポキシドに存在する、（ジフェノール由来のベース構造単位を超えて）追加の構造単位を指す。これらの概念を更に例示するために、エピクロロヒドリンと、ｎが整数値、例えば０、１、２、又は３以上などである、テトラメチルビスフェノールＦ（「ＴＭＢＰＦ」）との反応を介して生成されるテトラメチルビスフェノールＦのジグリシジルエーテルを以下に示す。
【００２４】
【化２】
2018536754.tif 000003
【００２５】
[022]
したがって、上記の構造表示から見ることができるように、ｎが０である場合、ＴＭＢＰＦ由来の単一の構造単位が存在する一方で、ｎが１である場合、２つのこのような構造単位が存在し、ｎが２である場合、３つのこのような構造単位が存在し、ｎが３である場合、４つのこのような構造単位が存在する、などである。上で示されるように、ジフェノール由来の２つ以上の構造単位が存在する場合、構造単位は、典型的には、−ＣＨ２−ＣＨ（ＯＨ）−ＣＨ２−部分を介して互いに結合している。特定の例では、結合は、代替的に−ＣＨ２−ＣＨ２−ＣＨ（ＯＨ）−部分であってもよい。
【００２６】
[023]
ｎが１以上である場合、ジエポキシドは、典型的には、同じ種類のジフェノール化合物由来である構造単位を有する。それにもかかわらず、所与のジエポキシドが、２つ以上の異なるジフェノール化合物由来の構造単位を有してもよいと考えられる。例えば、ｎ＝１のジエポキシドに関して、１つの構造単位は、第１のジフェノール（例えば、オルソ置換ジフェノール、例えばＴＭＢＰＦなど）由来であり得、別の構造単位は、異なる化学構造を有する第２のジフェノール由来（例えば、単一のフェニレン基、例えば２，５−ジ−ｔｅｒｔ−ブチルヒドロキノンなどを有するオルソ置換ジフェノール）であり得る。
【００２７】
[024]
具体的には、特定のジフェノール（例えば、特定のオルソ置換ジフェノール）に関して、組成物中に存在するｎ＝０のジエポキシド樹脂の量が、組成物の貯蔵安定性及び／又は組成物が周囲条件で液体であるかどうかに影響を及ぼし得ることが発見された。具体的には、ｎ＝０のジエポキシド樹脂の量が多すぎると、過剰な結晶化度、次に周囲条件（及び更に高温条件）で不十分な貯蔵安定性を引き起こす可能性があると考えられる。例えば、エピクロロヒドリン及びＴＭＢＰＦを使用して、ジエポキシド樹脂組成物を生成することにおいて、エポキシ樹脂組成物が８５％を超えるｎ＝０のジエポキシドであった場合、結果として得られる組成物は、周囲条件で、過剰な結晶化度の出現以前に、最長で数日間のみ貯蔵することができ、過剰な結晶化度は、ポリエーテルポリマー生成用の商業用樹脂反応器内で、反応物質として使用可能になる前に、特別なプロセス工程を必要とすることになるということが見出された。このような追加のプロセス工程は、このような工程が、製造複雑性を増し、サイクル時間を遅くし、及び／又は他の追加の製造コスト（例えば、貯蔵中及び／又はポリマー製造前に、結晶化度問題を回避する及び／又は軽減することを目的とした、高温プロセス工程と関連する追加のエネルギーコスト）をもたらし得るため、不利である。
【００２８】
[025]
したがって、エポキシ樹脂組成物中に存在するｎ＝０のジエポキシド樹脂の量は、好ましくは、制御され、その結果、樹脂の量が十分に低く、高品質ポリエーテルポリマーを作製するのに有用な貯蔵安定性液状組成物を得る。液状エポキシ樹脂組成物中に存在するｎ＝０のジエポキシド樹脂の適切な量を評価するための有用な表現は、（ｉ）ジフェノール由来のｎ＝０のジエポキシド樹脂の、（ｉｉ）ジフェノール由来の少なくとも１つの構造単位、及び存在し得る任意の残留ジフェノールを含む、液状エポキシ樹脂組成物中に存在する任意の化合物の総重量に対する、重量比（又はパーセント）である。したがって、例えば、ジフェノール由来の以下の化合物が、液状エポキシ樹脂組成物中に示された重量部の量で存在する場合、適切なｎ＝０のジエポキシドの量は、７５重量パーセント（重量％）である、
・ジフェノール由来のｎ＝０のジエポキシド樹脂７５部、
・ジフェノール由来のｎ＝１のジエポキシド樹脂１５部、
・ジフェノール由来のｎ＝２のジエポキシド樹脂４部、
・ジフェノール由来のｎ＝３のジエポキシド樹脂２部、
・ジフェノール由来のモノエポキシド３部、及び
・未反応ジフェノール１部。
【００２９】
[026]
特に明確に定義されない限り、ｎ＝０、ｎ＝１、ｎ＝２、及びｎ＝３（など）のジエポキシドの％は、先の項に記載されている重量パーセント表現に従って解釈されるべきである。
【００３０】
[027]
液状エポキシ樹脂組成物中に存在し得る、異なる「ｎ」のジエポキシド樹脂のそれぞれの量を評価するための好適な手法の例は、以下の「試験方法」の項に記載されるＨＰＬＣ方法である。
【００３１】
[028]
液状エポキシ樹脂組成物は、好ましくは、存在する場合、約８０重量％未満のｎ＝０のジエポキシド樹脂、より好ましくは約７５重量％未満、又は約７０重量％未満を含む。典型的には、組成物は、少なくとも約５０重量％、好ましくは６０重量％を超える、更により好ましくは６５重量％を超える、場合によっては７０重量％を超えるｎ＝０のジエポキシド樹脂を含む。
【００３２】
[029]
理論に拘束されることを意図しないが、５０重量％を超える、より好ましくは６０重量％を超えるｎ＝０のジエポキシド樹脂を含むことは、液状エポキシ樹脂組成物の粘度が不適に高いことを回避するために、有益であると考えられる。
【００３３】
[030]
液状エポキシ樹脂組成物は、典型的には、５重量％を超えるｎ＝１のジエポキシド樹脂を含む。好ましくは、組成物は、少なくとも１０重量％のｎ＝１のジエポキシド樹脂、より好ましくは少なくとも１５重量％、又は少なくとも２０重量％のｎ＝１のジエポキシド樹脂を含む。組成物中に存在するｎ＝１のジエポキシド樹脂の上限量は制限されないが、典型的には、組成物は、約２５重量％未満のこのような化合物、場合によっては約２０重量％未満のこのような化合物を含む。
【００３４】
[031]
好ましい実施形態では、ｎ＝０及びｎ＝１のジエポキシド樹脂は、十分に多量に液状エポキシ樹脂組成物中に存在し、それにより、ｎ＝０及びｎ＝１の合計重量パーセントは、少なくとも８０重量％、より好ましくは少なくとも８５重量％、及び更により好ましくは少なくとも９５重量％である。ジフェノール由来ではないいくつかのエポキシド化合物（例えば、材料、例えばシクロヘキサンジメタノール又はテトラメチルシクロブタンジオールなど由来の脂肪族ジエポキシド）が、液状エポキシ樹脂組成物中に含まれ得るが、典型的には、存在するエポキシド材料の全て又は実質的に全て（残留未反応のエピハロヒドリン以外）は、ジフェノール由来であるということが考えられる。
【００３５】
[032]
ｎ≧２のジエポキシド樹脂（例えば、ｎ＝２及びｎ＝３のジエポキシド樹脂）の量もまた、好ましくは、所望の特性のバランスを有する液状エポキシ樹脂組成物を提供するように制御される。理論に拘束されることを意図しないが、過度のｎ≧２のエポキシド樹脂の存在は、好適な貯蔵安定性を欠いているエポキシ組成物の一因となり得、更に周囲条件で固体であるエポキシ樹脂組成物を生じさせ得ると考えられる。したがって、このような樹脂（複数可）が存在する場合、ｎ≧２のエポキシド樹脂の量は、好ましくは、このような問題を回避するために制御される。
【００３６】
[033]
本開示の好ましい液状エポキシ組成物中に存在し得る特定の成分が存在する場合、その量に関する指針を示す表が以下に提供される。以下の開示は、（ｉ）別個の各成分濃度閾値、及び（ｉｉ）成分濃度閾値の任意の可能な組み合わせの両方の開示として意図される。
【００３７】
【表１】
2018536754.tif 000004
【００３８】
[034]
液状エポキシ樹脂組成物は、任意の好適な粘度を有することができる。好ましい実施形態では、液状エポキシ樹脂組成物は、５２℃で、１０，０００センチポアズ（ｃＰ）未満、好ましくは５，０００ｃＰ未満、及び更により好ましくは２，０００ｃＰ未満の粘度を有する。好適な粘度測定装置の例としては、好適なスピンドルを備えたブルックフィールドサーモセルがあり、１分当たりの回転数は、装置の測定スケールのほとんどを占めるように調製された。現時点で好ましい実施形態では、液状エポキシ樹脂は、周囲条件下で、長期貯蔵後（例えば、周囲条件下で、少なくとも１カ月間の貯蔵後、より好ましくは周囲条件下で、少なくとも６カ月又は１年以上の貯蔵後）、上記の範囲の１つ又は全てに収まる粘度を有する。
【００３９】
[035]
エポキシド１当量当たりの重量は、液状エポキシ樹脂組成物中に存在し得る種々の「ｎ」のエポキシ樹脂の相対的な量を評価するのに有用であり得る別の尺度である。例えば、理論に拘束されることを意図しないが、液状エポキシ樹脂組成物のエポキシド１当量当たりの最終重量が、ｎ＝０のジエポキシド樹脂のエポキシド１当量当たりの理論上の重量の約１０％〜約２０％の範囲内、より好ましくは約１３％〜約１７％の範囲内であることが望ましいと考えられる。２つ以上のジフェノールが使用され、ジフェノールが異なる分子量を有する場合、上記のパーセントは、用いられる特定のジフェノール反応物質とこれらに対応するｎ＝０のジエポキシド樹脂の比を因数分解する平均値の文脈で解釈されるであろう。ＴＭＢＰＦが、使用される唯一のジフェノールである実施形態では、液状エポキシ樹脂組成物のエポキシド１当量当たりの重量は、好ましくは約２００〜約２２０グラム／エポキシ１当量、より好ましくは約２０８〜約２１８グラム／エポキシ１当量である。
【００４０】
[036]
先に論じられたように、好ましい実施形態では、置換ジフェノール、より典型的にはオルソ置換ジフェノール、更により典型的にはオルソ置換ビスフェノールが使用されて、液状エポキシ樹脂組成物を形成する。有機基は好ましい置換基であり、アルキル基が好ましく、具体的にはメチル基が好ましいオルソ置換基である。いくつかの実施形態では、結合したヒドロキシル基を有するビスフェノールの２つの芳香環が、−ＣＨ２−結合基を介して互いに結合している。
【００４１】
[037]
本発明の液状エポキシ樹脂組成物の形成に使用するための好ましいオルソ置換ジフェノールは、以下の構造を有する。
【００４２】
【化３】
2018536754.tif 000005
【００４３】
式中、
・存在する場合、Ｈは水素原子を示し、
・各Ｒ１は有機基、より好ましくはエポキシ基と実質的に反応しないことが好ましいアルキル基であり、
・ｖは１〜４であり、
・ｎは０又は１であり、
・Ｒ２は、存在する場合、好ましくは２価の基、より好ましくは−ＣＨ２−基であり、
・ｔは０又は１であり、
・２つ以上のＲ１及び／又はＲ２基は、任意に結合して１つ以上の環式基を形成することができる。
【００４４】
[038]
好ましくは、各示されたフェニレン環上の少なくとも１つのＲ１は、環上のヒドロキシル基に対してオルソ位に位置する。特定の好ましい実施形態では、ｖは２〜４、より好ましくは２であり、Ｒ１は、環上のヒドロキシル基に対してそれぞれオルソ位に位置する。メチル基は、現時点で好ましいオルソＲ１基である。他の好適なオルソＲ１基としては、エチル、プロピル、プロピル、ブチル、及びこれらの異性体（例えば、ｔ−ブチル）を挙げることができる。
【００４５】
[039]
ｔが１である好ましいオルソ置換ジフェノール（すなわち、ビスフェノール）が以下に提供され、一般的にテトラメチルビスフェノールＦと称される。
【００４６】
【化４】
2018536754.tif 000006
【００４７】
[040]
ｔが０であるジフェノールもまた使用され得ると考えられるが、典型的には、ジフェノールはビスフェノールである。ｔが０であるオルソ置換ジフェノールの例が以下に提供され、一般的に２，５−ジ−ｔ−ブチルヒドロキノンと称される。
【００４８】
【化５】
2018536754.tif 000007
【００４９】
[041]
米国特許出願公開第２０１３／０２０６７５６号、又は同第２０１５／００２１３２３号に記載されている任意のジフェノール化合物が使用され得、明らかに非エストロゲン性であるジフェノール化合物が、特に好ましいと考えられる。好ましい実施形態では、液状エポキシ樹脂組成物は、ビスフェノールＡ（「ＢＰＡ」）、ビスフェノールＦ（「ＢＰＦ」）、ビスフェノールＳ（「ＢＰＳ」）、又は任意のこれらのジエポキシド（例えば、ＢＰＡのジグリシジルエーテル（「ＢＡＤＧＥ」）などの、これらのジグリシジルエーテル）由来の構造単位を何ら含まない。更に、液状エポキシ樹脂組成物は、好ましくは、４，４’−（プロパン−２，２−ジイル）ジフェノール以上のエストロゲンアゴニスト活性を有する二価フェノール、又は他の多価フェノール由来の構造単位を何ら含まない。より好ましくは、液状エポキシ樹脂組成物は、ＢＰＳ以上のエストロゲンアゴニスト活性を有する二価フェノール、又は他の多価フェノール由来の構造単位を何ら含まない。更により好ましくは、液状エポキシ樹脂組成物は、４，４’−（プロパン−２，２−ジイル）ビス（２，６−ジブロモフェノール）を超えるエストロゲンアゴニスト活性を有する二価フェノール、又は他の多価フェノール由来の構造単位を何ら含まない。最適には、液状エポキシ樹脂組成物は、２，２−ビス（４−ヒドロキシフェニル）プロパン酸を超えるエストロゲンアゴニスト活性を有する二価フェノール、又は他の多価フェノール由来の構造単位を何ら含まない。このような好ましい実施形態では、液状エポキシ樹脂組成物はまた、好ましくは、上に記載されている特性を有するこのような未反応のビスフェノールモノマーを含まない。エストロゲンアゴニスト活性を評価するための有用な方法（例えば、ジフェノールが明らかに非エストロゲン性であるかどうか）は、米国特許出願公開第２０１３／０２０６７５６号に記載されているＭＣＦ−７アッセイ法である。
【００５０】
[042]
必要に応じて、１つ以上の希釈剤又は他の材料が、液状エポキシド樹脂組成物中に存在し得る。例えば、有機溶媒が、液状エポキシド樹脂組成物中に含まれ得る。このような希釈剤又は他の材料の量及び独自性は、好ましくは、液状ジエポキシド樹脂組成物を含む反応物質からポリマーを形成するために使用され得る、下流の重合反応を不適に妨害することを回避するように制御される。
【００５１】
[043]
いくつかの実施形態では、液状エポキシ樹脂組成物は、液状エポキシ樹脂組成物の総重量を基準として、ジエポキシド樹脂の少なくとも９０重量％、より好ましくはジエポキシド樹脂の少なくとも９３重量％、更により好ましくはジエポキシド樹脂の少なくとも９６重量％を構成する。
【００５２】
[044]
周囲条件でのエポキシ樹脂組成物の文脈で「液状」という用語の意味は、当業者によって容易に理解されるべきである。しかしながら、この文脈で「液状」という用語の意味を更に例示するために、非限定的な例が続く。便宜上、以下に記載される試験方法は、以下で「流動点試験」と称される。５０グラムの評価されるエポキシ樹脂組成物を、標準的な１００ミリリットルガラスビーカー（例えば、高さ約６．５センチメートルの垂直の側壁を有する、円筒状１００ミリリットルパイレックスビーカー）に、周囲条件（例えば、大気圧及び２２℃の温度）下で秤量する。ビーカーが垂直で、直ちに受け入れ容器上に配置されるように、充填したビーカーを逆さまにする。好ましくは、液状エポキシ樹脂組成物は、逆さまにした後１８０分以内、より好ましくは実質的により早く（例えば、１２０分以内、６０分以内、３０分以内、１５分以内、１０分以内など）、初期のビーカーから（例えば、その外側縁を超えて）流失し始めた。１８０分以内に流出し始めなかった、エポキシ樹脂組成物は、本明細書で記載される好ましいコーティング組成物の形成に使用するのに、好適なポリマーを形成するための取り扱い及び使用に関連する困難のためにあまり好ましくない。
【００５３】
[045]
任意の好適な方法を使用して、本明細書で記載される「ｎ」ジエポキシド樹脂の所望の占有率を有する、液状エポキシ樹脂組成物を調製することができる。このような方法としては、例えば、「規格外」エポキシ樹脂組成物を取り除き、「規格内」液状エポキシ樹脂組成物に変換することができる変換プロセス（例えば、選択的濾過など）を挙げることさえできる。このような変換と関連する潜在的コストのため、本発明者らは、「規格内」である液状エポキシ樹脂組成物を得るために適応した合成プロセスを使用することが好都合であることを見出した。このような代表的な合成プロセスが、以下の説明に記載され、「実施例」の項に例示されているが、他の好適なプロセスもまた使用され得ると考えられる。
【００５４】
[046]
液状エポキシ樹脂組成物を形成することにおいて、エピハロヒドリン（好ましくはエピクロロヒドリンである）は、好ましくは、ジフェノールに対して化学量論的に過剰量で使用されるが、過剰量は、好ましくは、ｎ＝０のジエポキシドを約８０重量％未満に維持するために制御される。理論に拘束されることを意図しないが、エピハロヒドリンの過剰量が多すぎる場合、過剰量のｎ＝０のジエポキシドの存在をもたらし得、過剰な結晶化度及び更に固化を引き起こし得、それによって、ジエポキシドからポリエーテルポリマーの製造を可能にするために、特別な（及びより高価な）手段を用いる必要があると考えられる。例えば、エピクロロヒドリン及びＴＭＢＰＦからエポキシ樹脂組成物を作製することにおいて、エピクロロヒドリンが、ジフェノールに対して化学量論的に非常に大過剰量で使用される場合、結果として得られる液状樹脂組成物は、８５％を超えるｎ＝０のジエポキシド樹脂であり、結果として得られる液状組成物は、結晶化度問題のため、最大で数日を超える貯蔵安定性は得られないことが発見された。
【００５５】
[047]
本明細書で開示される非限定的な、代表的な合成プロセスにおいて、エピハロヒドリン（複数可）及びジフェノール化合物（複数可）は、好ましくは約７：１〜約１：１、より好ましくは約６：１〜約１．０１：１、及び更により好ましくは約５：１〜約３：１のモル比で用いられる。一実施形態では、約４：１のモル比が使用される。このようなモル比はまた、他の好適な合成プロセスにおいて使用され得ると考えられる。
【００５６】
[048]
所望に応じて、カップリング触媒が、エピハロヒドリンとジフェノールの反応を促進するために使用され得る。好適なこのような触媒の例は、塩化アンモニウム塩、例えばブチルトリメチルアンモニウムクロライドなどである。このような触媒は、反応混合物中に、反応混合物中のジフェノール反応物質（例えば、ＴＭＢＰＦ）の濃度に対して、約２％〜約１０％重量パーセントを含む、任意の好適な濃度で含まれ得る。
【００５７】
[049]
典型的には、合成プロセスは、エピハロヒドリン（典型的には、エピクロロヒドリン）とジフェノールの反応が完了、又は順調に進行した後、以下の工程、（ｉ）１つ以上の工程で（例えば、真空及び／又は加熱の適用を介して）過剰のエピハロヒドリンを除去する工程、（ｉｉ）低濃度の加水分解性塩化物含有量を好適に達成するために、１つ以上の工程で組成物を脱ハロゲン化水素反応させる工程（過剰のエピハロヒドリンの除去前及び／又は後）、並びに（ｉｉｉ）いずれの脱ハロゲン化水素反応させる工程（複数可）中に生成され得た塩も洗い流す（例えば、水性処理を介したＮａＣｌ）工程の１つ以上（又は全て）を含む。用いられ得る好適な脱ハロゲン化水素剤としては、アルカリ金属水酸化物、例えば水酸化ナトリウム、水酸化カリウム、水酸化リチウム、及びこれらの混合物などが挙げられる。
【００５８】
[050]
液状エポキシ樹脂組成物は、例えば、コーティング又は接着剤業界で使用するためのポリマーを含む、ジエポキシド反応物質が典型的に使用される任意の種類のポリマーを作製するために使用され得ると考えられる。本明細書で開示される液状ジエポキシド樹脂組成物は、食品又は飲料用容器（例えば、金属製食品若しくは飲料用缶、又はこれらの部分）の内側又は外側表面での使用を意図した、コーティング組成物を配合するために使用されるポリエーテル結合剤ポリマーの種類を含む、コーティング業界で使用するためのポリエーテルポリマーの作製に使用するために特に有用である。このようなポリマーの作製に使用するための好適な構成材料及びプロセスを含む、このようなポリエーテルポリマーは、米国特許出願公開第２０１３／０２０６７５６号、及び同第２０１５／００２１３２３号に記載されている。
【００５９】
[051]
一般的に、ジエポキシド樹脂組成物の分子量は、１つ以上の連鎖延長化合物との反応を介して「向上」して、所望の分子量及び所望の特性のバランスを有するポリエーテルポリマーを得る。好適なこのような連鎖延長剤の例としては、ポリオール（ジオールが好ましく、ジフェノールが特に好ましい）、多酸（二酸が好ましい）、又はフェノールヒドロキシル基及びカルボン酸基の双方を有するフェノール化合物（例えば、パラヒドロキシル安息香酸及び／又はパラヒドロキシフェニル酢酸）を挙げることができる。いくつかの実施形態では、カテコール、ヒドロキノン、レゾルシノール、これらの置換変異体、又はこれらの混合物が好ましい連鎖延長剤である。
【００６０】
[052]
ポリエーテルポリマーは、種々の分子量で作製され得る。好ましいポリエーテルポリマーは、少なくとも２，０００、より好ましくは少なくとも３，０００、及び更により好ましくは少なくとも４，０００の数平均分子量（Ｍｎ）を有する。このポリエーテルポリマーの分子量は、所望の用途に必要とされる分子量と同様に高くてもよい。しかしながら、典型的には、液体コーティング組成物での使用に適応する場合、ポリエーテルポリマーのＭｎは、約１１，０００を超えないであろう。いくつかの実施形態では、ポリエーテルポリマーは、約５，０００〜約８，０００のＭｎを有する。ポリマーが、コポリマー、例えばポリエーテル−アクリル系コポリマーなどである実施形態では、全体的なポリマーの分子量は、上に列挙されたものよりも高くなり得るが、ポリエーテルポリマー部分の分子量は典型的には上に記載されたとおりである。しかしながら、このようなコポリマーは、典型的には、約２０，０００未満のＭｎを有する。
【００６１】
[053]
ポリエーテルポリマーは、任意の好適な多分散指数（ＰＤＩ）を示すことができる。ポリマーが、液体の塗布されるパッケージングコーティング（例えば、食品又は飲料用の缶コーティング）の結合剤ポリマーとしての使用が意図されるポリエーテルポリマーである実施形態では、ポリエーテルポリマーは、典型的には、約１．５〜５、より典型的には約２〜３．５、及び場合によっては約２．２〜３又は約２．４〜２．８のＰＤＩを示す。
【００６２】
[054]
特定の好ましい実施形態では、ポリエーテルポリマーは、（例えば、主要な結合剤ポリマーとして）食品に接触する包装コーティングの配合に使用するために好適である。腐食性であり得るパッケージ化された食品又は飲料用製品と長期に接触する場合、好適な耐食性を含む、食品に接触する包装用コーティングとしての使用のためにコーティング特性の好適なバランスを促進するために、ポリマーは、好ましくは、少なくとも６０℃、より好ましくは少なくとも７０℃、及び更により好ましくは少なくとも８０℃のガラス転移温度（「Ｔｇ」）を有する。好ましい実施形態では、Ｔｇは、１５０℃未満、より好ましくは１３０℃未満、更により好ましくは１１０℃未満である。Ｔｇは、試験方法の項に開示される方法を使用して、示差走査熱量測定法（「ＤＳＣ」）によって測定できる。好ましい実施形態では、このポリマーは、前述のＴｇ値に従うＴｇを示すポリエーテルポリマーである。例えば、コーティング組成物が、食品又は飲料用容器の外側面ニスとしての使用が意図されるなどのいくつかの実施形態では、ポリマーのＴｇは、上に記載されたものより低い場合がある（例えば、約３０℃程度の低さ）と考えられる。
【００６３】
[055]
理論に拘束されることを意図しないが、ポリエーテルポリマー中のアリール及び／又はヘテロアリール基（典型的には、フェニレン基）の十分な数の含有は、特にパッケージ化される製品が、いわゆる「ハードトゥホールド」食品又は飲料用製品である場合、食品に接触する包装用コーティングの好適なコーティング性能を達成するための重要な因子である得ると考えられる。ザワークラウトは、ハードトゥホールド製品の一例である。好ましい実施形態では、アリール及び／又はヘテロアリール基は、ポリエーテルポリマーの重量に対するポリマー中のアリール及びヘテロアリール基の総重量を基準として、ポリエーテルポリマーの少なくとも２５重量％、より好ましくは少なくとも３０重量％、更により好ましくは少なくとも３５重量％、及び最も好ましくは少なくとも４５重量％を構成する。アリール／ヘテロアリール基の上限濃度は特に限定されないが、好ましくは、このような基の量は、ポリエーテルポリマーのＴｇが、上述したＴｇ範囲以内になるように設定される。ポリエーテルポリマー中のアリール及び／又はヘテロアリール基の総量は、典型的には、ポリエーテルポリマーの約８０重量％未満、より好ましくは７５重量％未満、更により好ましくは約７０重量％未満、及び最適には６０重量％未満を構成する。ポリエーテルポリマー中のアリール及び／又はヘテロアリール基の総量は、ポリエーテルポリマーに組み込まれるアリール−又はヘテロアリール−含有モノマーの重量、及びアリール又はヘテロアリール基を構成する、このようなモノマーの重量分画を基準として判定され得る。ポリマーがポリエーテルコポリマー（例えば、ポリエーテル−アクリルコポリマー）である実施形態では、コポリマーのポリエーテルポリマー部分（複数可）中のアリール又はヘテロアリール基の重量分画は、一般的に上記のとおりであるが、コポリマーの総重量に対する重量分画は、より少ないものである場合がある。
【００６４】
[056]
好ましいアリール又はヘテロアリール基は、２０個未満の炭素原子、より好ましくは１１個未満の炭素原子、更により好ましくは８個未満の炭素原子を含有する。このアリール又はヘテロアリール基は、好ましくは、少なくとも４個の炭素原子、より好ましくは少なくとも５個の炭素原子、更により好ましくは少なくとも６個の炭素原子を有する。置換又は非置換のフェニレン基は、好ましいアリール又はヘテロアリール基である。したがって、好ましい実施形態では、ポリマーのポリエーテル分画は、上記の量に従うフェニレン基の量を含有する。
【００６５】
[057]
いくつかの実施形態では、ポリエーテルポリマーの少なくとも２５％、少なくとも５０％、又は更に少なくとも６０重量％が、液状エポキシ樹脂組成物由来の構造単位を構成する。
【００６６】
試験方法
[058]
別途記載のない限り、以下の試験方法を以下の実施例で用いた。
【００６７】
加水分解性塩化物含有量（ＨＣＣ）
[059]
「液状エポキシ樹脂の加水分解性塩化物含有量の標準的な試験方法（Ｓｔａｎｄａｒｄ  Ｔｅｓｔ  Ｍｅｔｈｏｄｓ  ｆｏｒ  Ｈｙｄｒｏｌｙｚａｂｌｅ  Ｃｈｌｏｒｉｄｅ  Ｃｏｎｔｅｎｔ  ｏｆ  Ｌｉｑｕｉｄ  Ｅｐｏｘｙ  Ｒｅｓｉｎｓ）」と題されたＡＳＴＭ  Ｄ１７２６−１１の試験方法Ａを使用して、ＨＣＣを判定した。
【００６８】
特定のジエポキシド樹脂％のＨＰＬＣ判定
[060]
液状エポキシ樹脂を、１０，０００ｐｐｍ（１％）の理論上濃度で、アセトニトリル中で調製した。これをアセトニトリル：水（５０：５０ｖ／ｖ）で１００ｐｐｍに希釈した。シリーズ２００高速液体クロマトグラフィ（ＨＰＬＣ）（ＰｅｒｋｉｎＥｌｍｅｒ，Ｗａｌｔｈａｍ，ＭＡ）を使用して、紫外線検出（ＬＣ／ＵＶ）を備えた液体クロマトグラフィによって、以下の条件で試料を分析した。
【００６９】
【表２】
2018536754.tif 000008
【００７０】
【表３】
2018536754.tif 000009
【００７１】
[061]
各ピークの構造を、化学イオン化質量分析法によって判定する。各ピークの重量パーセントは、各ピーク下面積に比例すると推定される。
【００７２】
示差走査熱量測定
[062]
示差走査熱量測定（「ＤＳＣ」）試験用の試料を、最初に液状樹脂組成物をアルミニウムシートのパネルに塗布することによって調製する。次いで、このパネルを、Ｆｉｓｈｅｒ  Ｉｓｏｔｅｍｐ電気炉オーブン内にて１４９℃（３００°Ｆ）で２０分間焼成して、揮発性材料を除去する。室温まで冷却した後、サンプルをパネルからかき取り、標準的なサンプルパンの中で計量し、標準的なＤＳＣ加熱／冷却／加熱法を使用して分析する。サンプルを−６０℃で平衡化し、次いで、２０℃／分で２００℃まで加熱し、−６０℃まで冷却し、次いで、再度２０℃／分で２００℃まで加熱する。最後の熱サイクルのサーモグラムからガラス転移を計算する。ガラス転移を転移の変曲点において測定する。
【実施例】
【００７３】
[063]
本発明を以下の実施例によって例示する。特定の実施例、材料、量、及び手順は、本明細書で記載の本発明の範囲及び趣旨に従って広く解釈されるべきであることが理解される。特に指示しない限り、全ての部及びパーセントは重量基準であり、全ての分子量は重量平均分子量である。特に指定しない限り、使用される化学物質は全て、例えば、Ｓｉｇｍａ−Ａｌｄｒｉｃｈ（Ｓｔ．Ｌｏｕｉｓ，Ｍｉｓｓｏｕｒｉ）から市販されている。
【００７４】
比較例Ａ
[064]
３７５．３部のエピクロロヒドリンを、機械的撹拌器、窒素入口、還流冷却器、並びに熱電対及び温度調整装置を備えた加熱マントルを備えた、四つ口フラスコに添加した。装備を窒素で不活性化し、撹拌を開始し、８６．６部のＴＭＢＰＦを添加した。混合物がひとたび均質になると、８５℃に加熱し、その時点で、８．４部の６０％ブチルトリメチルアンモニウムクロライド水溶液を、約１時間にわたって添加して、温度を８５〜９０℃に維持した。添加が完了した後、混合物を８５〜９０℃で４時間保持した。この時点で、混合物の残留ＴＭＢＰＦを、ＨＰＬＣによって毎時間試験した。残留ＴＭＢＰＦが１％未満である場合（８時間後に起きた）、反応器を５５℃に冷却し、７９部の２５％水酸化ナトリウム水溶液を添加し、撹拌を５５℃で１時間保持した。この時点で、撹拌を停止し、層を分離させた。比較的清純な境界面が観察された際、塩水層（下層）を除去した。撹拌を開始し、５５℃で有機層を平衡化し、３０．４部の２５％水酸化ナトリウム水溶液を添加した。５５℃で３０分間撹拌した後、３６．５部の水を添加し、撹拌を５５℃で１時間保持した。撹拌を停止し、下層を除去した。有機層の加水分解性塩化物含有量を試験して、０．５重量％未満であると判定した。この時点で、減圧を徐々に適用した。真空度が２５ｉｎＨｇ（水銀のインチ）超に到達した際、１２２℃に到達するように加熱を徐々に適用した。エピクロロヒドリンが収集されなくなった際、材料のエピクロロヒドリン％を試験した。エピクロロヒドリンの重量パーセントが０．２％未満になった場合、真空を中断し（値が０．２％を超える場合は、ストリッピングを継続した）、混合物を５５℃に冷却し、２５０．３部のトルエン及び３０．９部のイソプロパノールを撹拌下で添加し、５５℃に加熱した。１４．９部の５０％水酸化ナトリウム水溶液を添加し、１時間混合し、次いで１７．９部の水を添加した。上層の加水分解性塩化物含有量（ＨＣＣ）％を試験した。ＨＣＣ％が０．０１％未満になった場合、下層を除去し（ＨＣＣ％が０．０１％であった場合、追加の苛性処理を実行した）、等量の水を添加した。２つの層を撹拌しながら５０℃で３０分間加熱し、その時点で撹拌を停止し、層を分離させた。下層を除去し、１２４．３部の０．４％リン酸一ナトリウム水溶液を添加した。層を撹拌しながら５０℃で３０分間加熱した。下層を除去し、等量の水を添加し、撹拌しながら５０℃で３０分間加熱した。撹拌を停止し、層を分離させ、水性層を除去した。全ての塩が洗い流されたことを示す、有機層が完全に透明になるまでこれを繰り返した。この時点で、トルエンを真空下で１２２℃で除去し、表１に示される特性を有するＴＭＢＰＦジグリシジルエーテル樹脂組成物を残した。
【００７５】
【表４】
2018536754.tif 000010
【００７６】
実施例１：貯蔵安定性液状ジエポキシド組成物の調製
[065]
１６８．２２部のエピクロロヒドリンを、機械的撹拌器、窒素入口、還流冷却器、並びに熱電対及び温度調整装置を備えた加熱マントルを備えた、四つ口フラスコに添加した。装備を窒素で不活性化し、撹拌を開始し、１１６．５３部のＴＭＢＰＦを添加した。混合物がひとたび均質になると、８５℃に加熱し、その時点で、２．８１部の６０％ブチルトリメチルアンモニウムクロライド水溶液を、約１時間にわたって添加して、温度を８５〜９０℃に維持した。添加が完了した後、混合物を８５〜９０℃で４０時間保持した。この時点で、混合物の残留ＴＭＢＰＦを、ＨＰＬＣによって毎時間試験する。残留ＴＭＢＰＦが＜１％である場合（４０時間）、反応器を５５℃に冷却し、１０６．２部の２５％水酸化ナトリウム水溶液を添加し、撹拌を５５℃で１時間保持した。この時点で、撹拌を停止し、層を分離させた。比較的清純な境界面が観察された際、塩水層（下層）を除去した。撹拌を開始し、５５℃で有機層を平衡化し、４０．９５部の２５％水酸化ナトリウム水溶液を添加した。５５℃で３０分間撹拌した後、４９．１４部の水を添加し、撹拌を５５℃で１時間保持した。撹拌を停止し、下層を除去した。有機層の加水分解性塩化物含有量を試験した。それは０．５重量％未満であった。この時点で、減圧を徐々に適用した。真空度が２５ｉｎＨｇ未満に到達した際、１２２℃に到達するように加熱を徐々に適用した。エピクロロヒドリンが収集されなくなった際、材料のエピクロロヒドリン％を試験した。エピクロロヒドリンの重量パーセントが０．２％未満になった場合、真空を中断し（値が０．２％を超える場合は、ストリッピングを継続した）、混合物を５５℃に冷却し、３３６．６部のトルエン及び４１．６部のイソプロパノールを撹拌下で添加し、５５℃に加熱した。２０．０部の５０％水酸化ナトリウム水溶液を添加し、１時間混合し、次いで２４部の水を添加した。上層の加水分解性塩化物含有量（ＨＣＣ）％を試験した。ＨＣＣ重量パーセントが０．０１％未満になった場合、下層を除去し（ＨＣＣ重量％が０．０１％を超えている場合、追加の苛性処理を実行した）、等量の水を添加した。２つの層を撹拌しながら５０℃で３０分間加熱し、その時点で撹拌を停止し、層を分離させた。下層を除去し、１６７．１４部の０．４％リン酸一ナトリウム水溶液を添加した。層を撹拌しながら５０℃で３０分間加熱した。下層を除去し、等量の水を添加し、撹拌しながら５０℃で３０分間加熱した。撹拌を停止し、層を分離させ、水性層を除去した。全ての塩が洗い流されたことを示す、有機層が完全に透明になるまでこれを繰り返した。この時点で、トルエンを真空下で１２２℃で除去し、以下の表２に示される特性を有するＴＭＢＰＦジグリシジルエーテル樹脂組成物を残した。液状エポキシ樹脂組成物は、周囲条件下で３カ月を超えて貯蔵安定性であり、周囲条件下で最大約６カ月間貯蔵可能であった。
【００７７】
【表５】
2018536754.tif 000011
【００７８】
実施例２：ポリエーテルポリマーの調製
[066]
４０５．３部の実施例１からの液状エポキシ樹脂、９４．５部のヒドロキノン、０．５部のエチルトリフェニルホスホニウムヨージド、及び１５．５部のエチルカルビトールを、機械的撹拌器、窒素入口、還流冷却器、並びに熱電対及び温度調整装置を備えた加熱マントルを備えた、四つ口フラスコに添加した。装備を窒素で不活性化し、撹拌を開始し、バッチを１３０℃に加熱した。次いで、加熱を止めて、バッチを１８０℃まで発熱させた。１エポキシド当たりの重量が２０８３になるまで、バッチを１６０Ｃで安定させた。この時点で、加熱を止めて、以下の溶媒、１０６．５部のシクロヘキサノン、２３２．４部の芳香族化合物１００、及び１４５．３部のＰＭアセテートを順次添加した。ポリエーテルポリマーは、５０％の固形分、及び２１２８の１エポキシド当たりの重量、及び１１，０００ｃｐｓの粘度を有していた。このポリマーを、レゾールフェノール樹脂で配合した際、これは、食品に接触する缶コーティングの業界標準と類似の可撓性及び耐食性を有していた。
【００７９】
実施例３：貯蔵安定性液状ジエポキシド組成物
[067]
エピクロロヒドリン及びＴＭＢＰＦ製品を使用して合成した、実施例１と異なる方法を使用して生成した、液状エポキシ樹脂を形成した。実施例３の液状ジエポキシド樹脂組成物の特性を、以下の表３に示す。液状エポキシ樹脂組成物は、周囲条件下で、長期間（例えば、数か月）貯蔵安定性であった。本明細書で記載される流動点試験を使用して試験した際、液状エポキシ樹脂組成物は、（ビーカーを逆さまにした後）約５〜１０分以内にビーカーから、１２６分で切断した連続的な「紐状」で注出し始めた。
【００８０】
[068]
実施例３の液状エポキシ樹脂組成物を使用して、（実施例２の方法及び実施例２の他の材料を使用して）ポリエーテルポリマーをうまく生成し、このポリエーテルポリマーは、食品及び飲料用缶の内側コーティング組成物を配合に使用するために好適であった。
【００８１】
【表６】
2018536754.tif 000012
【００８２】
[069]
本明細書で引用された全ての特許、特許出願、及び刊行物、並びに電子的に入手可能な資料の完全な開示は、参考によって組み込まれる。上記の詳細な説明及び実施例は、あくまで理解を助けるために示したものである。これらによって不要な限定をするものと理解されるべきではない。本発明は、示され記載された厳密な詳細事項に限定されるべきではないが、当業者に対して明らかな変形が特許請求の範囲において規定される本発明の範囲に包含される。いくつかの実施形態では、本明細書に例示的に開示された本発明は、本明細書に具体的に開示されていない任意の要素の不在下で好適に実行されてもよい。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
ポリエーテルポリマーの形成に使用するのに好適な液状エポキシ樹脂組成物であって、前記液状エポキシ樹脂組成物は、ビスフェノールＡ、ビスフェノールＦ、及びビスフェノールＳ（これらのエポキシドを含む）を実質的に含まず、エピハロヒドリン及びオルソ置換ジフェノールを含む反応物質由来であり；前記液状エポキシ樹脂組成物は、存在し得る任意の未反応のオルソ置換ジフェノール、及び前記オルソ置換ジフェノール由来の少なくとも１つの構造単位を含む任意の化合物の総重量を基準として、６０重量パーセントを超え、８０重量パーセント未満の前記オルソ置換ジフェノール由来のｎ＝０のジエポキシド化合物を含み；前記液状エポキシ樹脂組成物は、周囲条件（２０℃及び大気圧）で液体である、液状エポキシ組成物。
【請求項２】
前記組成物が、存在し得る任意の未反応のオルソ置換ジフェノール、及び前記オルソ置換ジフェノール由来の少なくとも１つの構造単位を含む任意の化合物の総重量を基準として、存在する場合は７５重量パーセント未満の前記オルソ置換ジフェノール由来のｎ＝０のジエポキシド、及び少なくとも１０重量パーセントの前記オルソ置換ジフェノール由来のｎ＝１のジエポキシドを含む、請求項１に記載の組成物。
【請求項３】
ヒドロキシル基を有する前記オルソ置換ジフェノールの各芳香環が、オルソ位においてメチル基で置換されている、請求項１又は２に記載の組成物。
【請求項４】
前記オルソ置換ジフェノールが、ビスフェノールを含み、結合したヒドロキシル基を有する前記ビスフェノールの２つの芳香環が、−ＣＨ２−結合によって互いに結合している、請求項１〜３のいずれかに記載の組成物。
【請求項５】
前記オルソ置換ジフェノールが、テトラメチルビスフェノールＦを含む、請求項１〜４のいずれかに記載の組成物。
【請求項６】
前記組成物が、
（ｉ）１，０００百万分率（ｐｐｍ）未満のビスフェノールＡ、ビスフェノールＦ、及びビスフェノールＳ（これらのエポキシドを含む）を含有し、
（ｉｉ）エピクロロヒドリン及びテトラメチルビスフェノールＦ（「ＴＭＢＰＦ」）を含む反応物質由来であり、
（ｉｉｉ）ＴＭＢＰＦ由来の少なくとも１つの構造単位を含む存在する化合物、及び存在し得る任意の未反応のＴＭＢＰＦの総重量を基準として、少なくとも８５重量パーセントのｎ＝０及びｎ＝１のＴＭＢＰＦ含有ジエポキシド樹脂を含み、
（ｉｖ）ＴＭＢＰＦ由来の少なくとも１つの構造単位を含む存在する化合物、及び存在し得る任意の未反応のＴＭＢＰＦの総重量を基準として、８０重量パーセント未満のｎ＝０のＴＭＢＰＦ含有ジエポキシド樹脂を含み、
（ｖ）存在する場合は５重量パーセント未満のＴＭＢＰＦ含有モノエポキシド樹脂を含む、請求項１〜５のいずれかに記載の組成物。
【請求項７】
前記組成物が、
（ｉ）存在する場合は１重量パーセント未満の加水分解性塩素化合物と、
（ｉｉ）存在する場合は１重量パーセント未満の水と、
（ｉｉｉ）存在する場合は５０ｐｐｍ未満の未反応のエピクロロヒドリンと、
（ｉｖ）存在する場合は１，０００ｐｐｍ未満の未反応のジフェノールと、
（ｖ）存在する場合は５重量パーセント未満のモノエポキシド化合物と、
（ｖｉ）存在し得る任意の未反応のオルソ置換ジフェノール、及び前記オルソ置換ジフェノール由来の少なくとも１つの構造単位を含む任意の化合物の総重量を基準として、存在する場合は１０重量パーセント未満の前記オルソ置換ジフェノール由来のｎ≧２のジエポキシド樹脂と、を含有する、請求項１〜６のいずれかに記載の組成物。
【請求項８】
前記組成物が、２０℃で、大気圧で、少なくとも１カ月間貯蔵安定性であり、５２℃で、２，０００〜４，０００ｃｐｓの粘度を有し、本明細書で記載される流動点試験を使用して、周囲条件下で試験した際、１５分以内にビーカーから流出し始める、請求項１〜７のいずれかに記載の組成物。
【請求項９】
請求項１〜８のいずれかに記載の液状エポキシ樹脂組成物由来の芳香族ポリエーテルポリマーであって、前記ポリエーテルポリマーが、ビスフェノールＡ、ビスフェノールＦ、及びビスフェノールＳ（これらのエポキシドを含む）を実質的に含まず、請求項１〜８のいずれかに記載の液状エポキシ樹脂組成物、及びジフェノールを含む構成材料の反応生成物であり、前記ポリエーテルポリマーが、少なくとも２，０００の数平均分子量、及び少なくとも６０℃のＴｇを有する、芳香族ポリエーテルポリマー。
【請求項１０】
オルソ置換ジフェノールとエピクロロヒドリンとを、７：１〜１：１のモル比で反応させることを含むプロセスを使用して、請求項１〜８のいずれかに記載の液状エポキシ樹脂組成物を形成するための方法。
【手続補正２】
【補正対象書類名】明細書
【補正対象項目名】００８２
【補正方法】変更
【補正の内容】
【００８２】
[069]
本明細書で引用された全ての特許、特許出願、及び刊行物、並びに電子的に入手可能な資料の完全な開示は、参考によって組み込まれる。上記の詳細な説明及び実施例は、あくまで理解を助けるために示したものである。これらによって不要な限定をするものと理解されるべきではない。本発明は、示され記載された厳密な詳細事項に限定されるべきではないが、当業者に対して明らかな変形が特許請求の範囲において規定される本発明の範囲に包含される。いくつかの実施形態では、本明細書に例示的に開示された本発明は、本明細書に具体的に開示されていない任意の要素の不在下で好適に実行されてもよい。
以下、出願時の特許請求の範囲の内容を記載する。
［１］
ポリエーテルポリマーの形成に使用するのに好適な液状エポキシ樹脂組成物であって、前記液状エポキシ樹脂組成物は、ビスフェノールＡ、ビスフェノールＦ、及びビスフェノールＳ（これらのエポキシドを含む）を実質的に含まず、エピハロヒドリン及びオルソ置換ジフェノールを含む反応物質由来であり；前記液状エポキシ樹脂組成物は、存在し得る任意の未反応のオルソ置換ジフェノール、及び前記オルソ置換ジフェノール由来の少なくとも１つの構造単位を含む任意の化合物の総重量を基準として、６０重量パーセントを超え、８０重量パーセント未満の前記オルソ置換ジフェノール由来のｎ＝０のジエポキシド化合物を含み；前記液状エポキシ樹脂組成物は、周囲条件（例えば、２０℃及び大気圧）で液体である、液状エポキシ組成物。
［２］
前記組成物が、存在し得る任意の未反応のオルソ置換ジフェノール、及び前記オルソ置換ジフェノール由来の少なくとも１つの構造単位を含む任意の化合物の総重量を基準として、存在する場合は７５重量パーセント未満の前記オルソ置換ジフェノール由来のｎ＝０のジエポキシドを含む、前記１に記載の組成物。
［３］
前記組成物が、存在し得る任意の未反応のオルソ置換ジフェノール、及び前記オルソ置換ジフェノール由来の少なくとも１つの構造単位を含む任意の化合物の総重量を基準として、少なくとも１０重量パーセントの前記オルソ置換ジフェノール由来のｎ＝１のジエポキシドを含む、前記１又は２に記載の組成物。
［４］
前記組成物が、存在し得る任意の未反応のオルソ置換ジフェノール、及び前記オルソ置換ジフェノール由来の少なくとも１つの構造単位を含む任意の化合物の総重量を基準として、１０〜約２０重量パーセントの前記オルソ置換ジフェノール由来のｎ＝１のジエポキシド樹脂を含む、前記１〜３のいずれかに記載の組成物。
［５］
前記エピハロヒドリンが、エピクロロヒドリンを含む、前記１〜４のいずれかに記載の組成物。
［６］
ヒドロキシル基を有する前記オルソ置換ジフェノールの各芳香環が、オルソ位においてメチル基で置換されている、前記１〜５のいずれかに記載の組成物。
［７］
結合したヒドロキシル基を有する前記オルソ置換ジフェノールの各芳香環が、２つのオルソ位においてメチル基で置換されている、前記１〜６のいずれかに記載の組成物。
［８］
前記オルソ置換ジフェノールが、ビスフェノールを含む、前記１〜７のいずれかに記載の組成物。
［９］
結合したヒドロキシル基を有する前記ビスフェノールの２つの芳香環が、−ＣＨ２−結合によって互いに結合している、前記８に記載の組成物。
［１０］
前記オルソ置換ジフェノールが、テトラメチルビスフェノールＦを含む、前記１〜９のいずれかに記載の組成物。
［１１］
前記オルソ置換ジフェノール由来のジエポキシド樹脂は、ジフェノール由来の少なくとも１つの構造単位を含む存在する任意の化合物、及び存在し得る任意の未反応のジフェノールの総重量の少なくとも８５重量パーセントを構成する、前記１〜１０のいずれかに記載の組成物。
［１２］
ポリエーテルポリマーの形成に使用するのに好適な液状エポキシ樹脂組成物であって、前記組成物が、
（ｉ）ＢＰＡ、ＢＰＦ、及びＢＰＳ（これらのエポキシドを含む）を実質的に含まず、
（ｉｉ）エピクロロヒドリン及びテトラメチルビスフェノールＦ（「ＴＭＢＰＦ」）を含む反応物質由来であり、
（ｉｉｉ）ＴＭＢＰＦ由来の少なくとも１つの構造単位を含む存在する化合物、及び存在し得る任意の未反応のＴＭＢＰＦの総重量を基準として、少なくとも８５重量パーセントのｎ＝０及びｎ＝１のＴＭＢＰＦ含有ジエポキシド樹脂を含み、
（ｉｖ）ＴＭＢＰＦ由来の少なくとも１つの構造単位を含む存在する化合物、及び存在し得る任意の未反応のＴＭＢＰＦの総重量を基準として、８０重量パーセント未満のｎ＝０のＴＭＢＰＦ含有ジエポキシド樹脂を含み、
（ｖ）存在する場合は５重量パーセント未満のＴＭＢＰＦ含有モノエポキシド樹脂を含む、液状エポキシ樹脂組成物。
［１３］
前記組成物が、ＴＭＢＰＦ由来の少なくとも１つの構造単位を含む存在する化合物、及び存在し得る任意の未反応のＴＭＢＰＦの総重量を基準として、存在する場合は６０重量パーセントを超え、７５重量パーセント未満のテトラメチルビスフェノールＦ由来のｎ＝０のジエポキシド化合物を含む、前記１２に記載の組成物。
［１４］
ＴＭＢＰＦ含有ジエポキシド樹脂が、ジフェノール由来の少なくとも１つの構造単位を含む存在する化合物、及び存在し得る任意の未反応のジフェノールの総重量の少なくとも８５重量パーセントを構成する、前記１２又は１３に記載の組成物。
［１５］
前記組成物が、存在する場合は１重量パーセント未満の加水分解性塩素化合物を含有する、前記１〜１４のいずれかに記載の組成物。
［１６］
前記組成物が、存在する場合は１重量パーセント未満の水を含有する、前記１〜１５のいずれかに記載の組成物。
［１７］
前記組成物が、存在する場合は５０ｐｐｍ未満の未反応のエピクロロヒドリンを含有する、前記１〜１６のいずれかに記載の組成物。
［１８］
前記組成物が、存在する場合は１，０００ｐｐｍ未満の未反応のジフェノールを含有する、前記１〜１７のいずれかに記載の組成物。
［１９］
前記組成物が、存在する場合は５重量パーセント未満のモノエポキシド化合物を含有する、前記１〜１８のいずれかに記載の組成物。
［２０］
前記組成物が、存在し得る任意の未反応のオルソ置換ジフェノール、及び前記オルソ置換ジフェノール由来の少なくとも１つの構造単位を含む任意の化合物の総重量を基準として、存在する場合は１０重量パーセント未満の前記オルソ置換ジフェノール由来のｎ≧２のジエポキシド樹脂を含有する、前記１〜１９のいずれかに記載の組成物。
［２１］
前記組成物が、約２０℃、大気圧で、少なくとも１カ月間貯蔵安定性である、前記１〜２０のいずれかに記載の組成物。
［２２］
前記組成物が、約２０℃、大気圧で、少なくとも６カ月間貯蔵安定性である、前記１〜２１のいずれかに記載の組成物。
［２３］
前記組成物が、５２℃で、２，０００〜４，０００ｃｐｓの粘度を有する、前記１〜２２のいずれかに記載の組成物。
［２４］
前記組成物が、
存在する場合は０．０５重量パーセント未満の加水分解性塩素化合物と、
存在する場合は０．０５重量パーセント未満の水と、
存在する場合は１０ｐｐｍ未満の未反応のエピクロロヒドリンと、
存在する場合は１，０００ｐｐｍ未満の未反応のジフェノールと、
存在する場合は３重量パーセント未満のモノエポキシド化合物と、
存在し得る任意の未反応のオルソ置換ジフェノール、及び前記オルソ置換ジフェノール由来の少なくとも１つの構造単位を含む任意の化合物の総重量を基準として、存在する場合は５重量パーセント未満の前記オルソ置換ジフェノール由来のｎ≧２のジエポキシド樹脂と、を含有し、
指定されない限り、前記示された濃度が、前記液状エポキシ樹脂組成物の総重量を基準としている、前記１〜２３のいずれかに記載の組成物。
［２５］
前記１〜２４のいずれかに記載の液状エポキシ樹脂組成物由来の芳香族ポリエーテルポリマーであって、前記ポリエーテルポリマーが、ビスフェノールＡ、ビスフェノールＦ、及びビスフェノールＳ（これらのエポキシドを含む）を実質的に含まない、芳香族ポリエーテルポリマー。
［２６］
前記ポリエーテルポリマーが、前記１〜２４のいずれかに記載の液状エポキシ樹脂組成物、及びジフェノールを含む構成材料の反応生成物であり、前記ポリエーテルポリマーが、少なくとも２，０００の数平均分子量、及び少なくとも６０℃のＴｇを有する、請求項２５に記載の芳香族ポリエーテルポリマー。
［２７］
前記ポリエーテルポリマーが、前記１〜２４のいずれかに記載の液状エポキシ樹脂組成物、及びジフェノールを含む構成材料の反応生成物であり、前記ポリエーテルポリマーが、少なくとも４，０００の数平均分子量、及び少なくとも７０℃のＴｇを有する、請求項２５に記載の芳香族ポリエーテルポリマー。
［２８］
少なくとも５０重量パーセントの前記ポリエーテルポリマーが、前記液状エポキシ樹脂組成物由来の構造単位を構成する、前記２５〜２７のいずれかに記載の芳香族ポリエーテルポリマー。
［２９］
オルソ置換ジフェノールとエピクロロヒドリンとを、約７：１〜約１：１、又は約６：１〜約１．０１：１、又は約５：１〜約３：１のモル比で反応させることを含むプロセスを使用して、前記１〜２５のいずれかに記載の液状エポキシ樹脂組成物を形成するための方法。
［３０］
前記液状樹脂組成物のエポキシ１当量当たりの最終重量が、前記オルソ置換ジフェノール由来の前記ｎ＝０のジエポキシド樹脂のエポキシ１当量当たりの理論上の重量の約１０％〜約２０％の範囲内である、前記１〜２９のいずれかに記載の組成物、ポリマー、又は方法。
［３１］
ＴＭＢＰＦが、使用される唯一のジフェノールであり、前記液状エポキシ樹脂組成物のエポキシド１当量当たりの重量が、約２００〜約２２０グラム／エポキシ１当量である、前記１０〜１４に記載の組成物。
［３２］
前記液状エポキシ樹脂組成物が、前記液状エポキシ樹脂組成物の総重量を基準として、少なくとも９０重量％の前記オルソ置換ジフェノール由来のジエポキシド樹脂を含む、請求項１〜３１のいずれかに記載の組成物、ポリマー、又は方法。
［３３］
本明細書で記載される流動点試験を使用して、周囲条件下で試験した際、前記液状エポキシ樹脂組成物が、１８０分以内、１２０分以内、６０分以内、３０分以内、１５分以内、又は１０分以内にビーカーから流出し始める、前記１〜３２のいずれかに記載の組成物、ポリマー、又は方法。
【国際調査報告】
2018536754.tif 000013
2018536754.tif 000014
2018536754.tif 000015